ЭКОНОМИЧНАЯ ФЕРРИТНАЯ НЕРЖАВЕЮЩАЯ СТАЛЬ

1. Ферритная нержавеющая сталь, содержащая:
примерно 0,020 масс. % или менее углерода;
примерно 20,0-23,0 масс. % хрома;
примерно 0,020 масс. % или менее азота;
примерно 0,40-0,80 масс. % меди;
примерно 0,20-0,60 масс. % молибдена;
примерно 0,10-0,25 масс. % титана; и
примерно 0,20-0,30 масс. % по массе ниобия.
2. Ферритная нержавеющая сталь по п. 1, отличающаяся тем, что хром присутствует в количестве примерно 21,5-22 масс. %.
3. Ферритная нержавеющая сталь по п. 1, отличающаяся тем, что медь присутствует в количестве примерно 0,45-0,75 масс. %.
4. Ферритная нержавеющая сталь по п. 1, отличающаяся тем, что молибден присутствует в количестве примерно 0,30-0,50 масс. %.
5. Ферритная нержавеющая сталь по п. 1, отличающаяся тем, что титан присутствует в количестве примерно 0,17-0,25 масс. %.
6. Ферритная нержавеющая сталь по п. 1, отличающаяся тем, что хром присутствует в количестве примерно 21,75 масс. %.
7. Ферритная нержавеющая сталь по п. 1, отличающаяся тем, что медь присутствует в количестве примерно 0,60 масс. %.
8. Ферритная нержавеющая сталь по п. 1, отличающаяся тем, что молибден присутствует в количестве примерно 0,40 масс. %.
9. Ферритная нержавеющая сталь по п. 1, отличающаяся тем, что титан присутствует в количестве примерно 0,21 масс. %.
10. Ферритная нержавеющая сталь по п. 1, отличающаяся тем, что ниобий присутствует в количестве примерно 0,25 масс. %.
11. Ферритная нержавеющая сталь по п. 1, дополнительно содержащая примерно 0,40 масс. % или менее марганца.
12. Ферритная нержавеющая сталь из моллюска 1 дополнительно содержащая примерно 0,030 масс. % или менее фосфора.
13. Ферритная нержавеющая сталь по п. 1, дополнительно содержащая примерно 0,30-0,50 масс. % кремния.
14. Ферритная нержавеющая сталь по п. 1, дополнительно содержащая примерно 0,40 масс. % или менее никеля.
15. Ферритная нержавеющая сталь по п. 1, дополнительно содержащая примерно 0,30-0,50 масс. % марганца.
16. Ферритная нержавеющая сталь по п. 1, дополнительно содержащая примерно 0,10 масс. % или менее алюминия.
17. Способ получения ферритной нержавеющей стали, включающий следующие стадии:
- обеспечение расплава ферритной стали, содержащего:
хром;
медь;
молибден;
титан;
ниобий и
углерод;
- определение концентрации хрома, меди и молибдена, из уравнений 1 и 2:
Уравнение 1: 20,5<=Cr+3,3Mo
где Cr представляет собой концентрацию хрома в процентах по массе и Mo представляет собой концентрацию молибдена в процентах по массе;
max
Уравнение 2: 0,6<=Cu+Mo<=1,4, где Cu<0,80
max
где Cu представляет собой концентрацию меди в процентах по массе, Mo представляет собой концентрацию молибдена в процентах по массе и Cu представляет собой максимальное количество меди в процентах по массе;
- определения концентраций титана, ниобия и углерода из уравнений 3, 4, и 5:
max
-1,027
Уравнение 3: Ti=0,0044(N)
max
где Ti представляет собой максимальную концентрацию титана в процентах по массе и N представляет собой концентрацию азота в процентах по массе;
min
Уравнение 4: Ti=0,0025/N
min
где Ti представляет собой минимальную концентрацию титана в процентах по массе и N представляет собой концентрацию азота в процентах по массе; и
min
Уравнение 5: Ti+Cb=0,2%+4(С+Ν)
min
где Ti представляет собой количество титана в процентах по массе, Cb представляет собой минимальное количество ниобия в процентах по массе, С представляет собой количество углерода в процентах по массе и N представляет собой количество азота в процентах по массе.